(57)【特許請求の範囲】
【請求項１】
スピーカーユニットに使用されるスピーカー用振動板であって、
マグネシウム合金製の基材と、
この基材の表面に形成されたポリ尿素膜と、
を有し、
上記ポリ尿素膜は、ジアミン成分及びジイソアシナート成分を含み、ジアミン成分よりもジイソアシナート成分を過剰に含んでいることを特徴とするスピーカー用振動板。
【請求項２】
上記ポリ尿素膜は、上記振動板の表側表面に形成された膜厚と上記振動板の裏側表面に形成された膜厚の合計が、上記基材の厚さの１／１０以下である請求項１記載のスピーカー用振動板。
【請求項３】
スピーカーユニットに使用されるスピーカー用振動板の製造方法であって、
マグネシウム合金により、スピーカー用振動板の基材を形成する段階と、
真空中においてジアミン成分を蒸発させる段階と、
真空中においてジイソシアナート成分を蒸発させる段階と、
蒸発された上記ジアミン成分及び上記ジイソシアナート成分を、真空中において上記基材に蒸着させ、上記基材の表面で上記ジアミン成分及び上記ジイソシアナート成分を重合させ、ジアミン成分よりもジイソアシナート成分を過剰に含んでいるポリ尿素膜を形成する段階と、
を有することを特徴とするスピーカー用振動板の製造方法。
【請求項４】
さらに、上記基材の表面に形成された上記ポリ尿素膜に、紫外線を照射する段階を有する請求項３記載のスピーカー用振動板の製造方法。
【請求項５】
さらに、上記基材の表面に形成された上記ポリ尿素膜を、６０℃〜２００℃に加熱する段階を有する請求項３又は４記載のスピーカー用振動板の製造方法。
【発明の詳細な説明】
【技術分野】
【０００１】
本発明は、スピーカー用振動板及びその製造方法に関し、特に、スピーカーユニットに使用されるマグネシウム合金製の振動板及びその製造方法に関する。
【背景技術】
【０００２】
マグネシウムおよびマグネシウム合金（本明細書においてマグネシウム合金と言う。）は、音楽、音声再生用スピーカーの振動板の素材として優れていることが知られている。即ち、マグネシウム合金は、軽量で、内部損失が大きく、また、比剛性が高いためスピーカーの振動板に非常に適した材料であり、これを使用したスピーカー用振動板が知られている。
【０００３】
しかしながら、マグネシウム合金には、一般にスピーカー用振動板として用いられるチタニウムやアルミニウムなどの他の金属よりも耐食性が劣るという問題がある。このため、マグネシウム合金製のスピーカー振動板には、必ず厚さの厚い表面処理を施す必要がある。
【０００４】
マグネシウム合金製のスピーカー振動板に施す防錆のための表面処理としては、マグネシウム合金の表面に直接アクリル樹脂などの一般の塗料を塗布したり、下地処理として化成処理及び陽極酸化を施した後に塗料を塗布することが行われている。
【０００５】
特開昭５７−６５９９７号公報（特許文献１）には、スピーカー用振動板が記載されている。このスピーカー用振動板においては、マグネシウム合金製の基板上に、ポリオレフィン系樹脂、ポリウレタン、ポリエステル、ポリカーボネートポリアミド樹脂、ポリイミド樹脂等の皮膜が形成されている。
【０００６】
また、特開昭５８−１５９０９３号公報（特許文献２）には、音響振動体が記載されている。この音響振動体においては、マグネシウム合金製の基体上に、薄いキシリレン樹脂あるいはポリパラキシリレン樹脂の皮膜が形成されている。
【０００７】
【特許文献１】特開昭５７−６５９９７号公報
【特許文献２】特開昭５８−１５９０９３号公報
【発明の開示】
【発明が解決しようとする課題】
【０００８】
しかしながら、特開昭５７−６５９９７号公報及び特開昭５８−１５９０９３号公報に記載された皮膜においては、十分な耐食性を得るためには、皮膜の膜厚を十分に厚くする必要があるという問題がある。即ち、スピーカーの振動板は、人間の手指が触れる環境に設置されたり、自動車の車室内に設置されるという厳しい環境下で使用されるものであり、十分な耐食性を得るためには、皮膜の膜厚を十分に厚くする必要がある。マグネシウム合金製の基材上に厚い被膜が形成されると、振動板の重量が増加するのに対し、その強度はあまり増大せず、結果として振動板の比剛性が低下することになる。このため、マグネシウム合金の振動板としての優れた特性を十分に活かすことができず、音の再現性が低下するという問題がある。
【０００９】
従って、本発明は、音の再現性を低下させることなく、優れた耐食性を有するマグネシウム合金製のスピーカー用振動板及びその製造方法を提供することを目的としている。
【課題を解決するための手段】
【００１０】
上述した課題を解決するために、本発明は、スピーカーユニットに使用されるスピーカー用振動板であって、マグネシウム合金製の基材と、この基材の表面に形成されたポリ尿素膜と、を有し、ポリ尿素膜は、ジアミン成分及びジイソアシナート成分を含み、ジアミン成分よりもジイソアシナート成分を過剰に含んでいることを特徴としている。
このように構成された本発明によれば、音の再現性を低下させることなく、優れた耐食性を有するマグネシウム合金製のスピーカー用振動板を得ることができる。また、このように構成された本発明によれば、ポリ尿素膜の膜厚を薄く形成しても十分な耐食性を得ることができる。
【００１１】
本発明において、好ましくは、ポリ尿素膜は、振動板の表側表面に形成された膜厚と振動板の裏側表面に形成された膜厚の合計が、基材の厚さの１／１０以下である。
このように構成された本発明によれば、ポリ尿素膜の膜厚が、基材に比べ十分に薄いので、振動板全体としての比剛性が、皮膜により大きく低下することが無く、音質の優れたスピーカー用振動板を得ることができる。
【００１３】
また、本発明は、スピーカーユニットに使用されるスピーカー用振動板の製造方法であって、マグネシウム合金により、スピーカー用振動板の基材を形成する段階と、真空中においてジアミン成分を蒸発させる段階と、真空中においてジイソシアナート成分を蒸発させる段階と、蒸発されたジアミン成分及びジイソシアナート成分を、真空中において基材に蒸着させ、基材の表面でジアミン成分及びジイソシアナート成分を重合させ、ジアミン成分よりもジイソアシナート成分を過剰に含んでいるポリ尿素膜を形成する段階と、を有することを特徴としている。
本発明の製造方法によれば、音の再現性を低下させることなく、優れた耐食性を有するマグネシウム合金製のスピーカー用振動板を製造することができる。
【００１４】
本発明の製造方法において、好ましくは、さらに、基材の表面に形成されたポリ尿素膜に、紫外線を照射する段階を有する。
このように構成された本発明の製造方法によれば、ポリ尿素膜の密着性を向上させることができる。
【００１５】
本発明の製造方法において、好ましくは、さらに、基材の表面に形成されたポリ尿素膜を、６０℃〜２００℃に加熱する段階を有する。
このように構成された本発明の製造方法によれば、ポリ尿素膜の密着性を向上させることができる。
【発明の効果】
【００１６】
本発明のスピーカー用振動板及びその製造方法によれば、音の再現性を低下させることなく、優れた耐食性を有するマグネシウム合金製のスピーカー用振動板を得ることができる。
【発明を実施するための最良の形態】
【００１７】
次に、添付図面を参照して、本発明の好ましい実施形態を説明する。
本発明の実施形態によるスピーカー用振動板は、マグネシウム合金製の基材の表側及び裏側の表面上に、ポリ尿素膜を形成することにより構成されている。
【００１８】
基材を形成するマグネシウム合金として、ＡＺ３１、ＡＺ６１、ＡＺ９１等を使用することができ、純マグネシウムを使用することもできる。本実施形態においては、基材は、マグネシウム合金を使用して、温間プレス成形により作製されている。基材は、例えば、ツイーター用のスピーカー振動板用としてドーム型、ウーファー用又はフルレンジ用のスピーカー振動板用としてコーン型に形成することができる。また、基材の板厚としては、例えば、０．０３ｍｍ〜０．３ｍｍのものを使用することができる。好ましくは、ツイーター等の小口径の振動板用として約５０μｍの基材を使用し、ウーファー、スコーカー等の比較的口径の大きい振動板用として約０．２ｍｍの基材を使用する。
【００１９】
ポリ尿素膜は、芳香族、脂肪族、脂環族等のモノマー成分により形成することができる。本実施形態においては、ポリ尿素膜は、ジイソシアナート成分とジアミン成分を重合させることにより形成されている。ポリ尿素膜の膜厚は、０．１〜３０μｍにすることができ、好ましくは、基材の表側及び裏側の膜厚の合計が、基材の厚さの１／１００〜１／１０の厚さになるようにする。これにより、十分な耐食性を確保すると共に、振動板全体の比剛性を十分に高く、振動板全体の音速を十分に速く保つことができ、数１０ｋＨｚ程度の高音を高忠実度で再現することが可能になる。ポリ尿素は透水性が極めて低いので、膜厚が薄くても優れた耐食性を示す。このため、音響特性を損なわずに耐食性を高めることができる。
【００２０】
ジイソシアナート成分としては、例えば、２，６−トルエンジイソシアナート、１，５−ナフタレンジイソシアナート、ジフェニルメタンジイソシアナート、キシリレンジイソシアナート、１，３−ビス（イソシアナートメチル）シクロヘキサン、４，４’−ジシクロヘキシルメタンジイソシアナート、ノスボルナートジイソシアナート、ヘキサメチレンジイソシアナート等を使用することができる。ジアミン成分としては、例えば、４，４’−ジアミノジフェニルメタン、１，５−ジアミノナフタレン、２，７−ジアミノフルオレン、１，３−ビス（アミノメチル）シクロヘキサン、４，４’メチレンビス（シクロヘキシルアミン）、１，６−ジアミノヘキサン、１，７−ジアミノヘプタン、１，１２−ジアミノドデカン等を使用することができる。
【００２１】
次に、本発明の実施形態によるスピーカー用振動板の製造方法を説明する。
まず、マグネシウム合金の薄板を、温間プレス成形によりスピーカー用振動板の形状に形成し、基材を作製する。
【００２２】
次に、基材と基材の上に形成されるポリ尿素膜の密着性を向上させるために、形成された基材を樹脂や無機系の液槽に漬けることにより化成処理を施す。化成処理は、例えば、ミリオン化学株式会社製のグランダファイナーを用いて施すことができる。また、化成処理を施す厚さは密着性を確保するための最小限の厚さとする。好ましくは、厚さ約１〜３μｍの化成処理を施す。
【００２３】
或いは、ポリ尿素膜と密着性を向上させるために、形成された基材を酸性の液槽に漬け、電流を流すことにより、基材に陽極酸化処理を施しても良い。陽極酸化処理は、例えば、ＪＩＳ  Ｈ８６５１に準ずる方法で施すことができる。同様に、陽極酸化処理を施す厚さは密着性を確保するための最小限の厚さとする。好ましくは、厚さ約１〜３μｍの陽極酸化処理を施す。
【００２４】
また、化成処理、陽極酸化処理は省略することもでき、或いは、基材に両方の処理を施しても良い。なお、本明細書においては、基材及びこれに施された化成処理、陽極酸化処理の厚さを含む厚さを、基材の厚さと呼んでいる。
【００２５】
次に、真空蒸着装置を使用して、化成処理又は陽極酸化処理が施された基材の表面上にポリ尿素膜を形成する。まず、真空蒸着装置の真空チャンバーの補助室内において、ジイソシアナート成分及びジアミン成分を夫々の蒸発源により別々に蒸発させる。各成分を蒸発させる速度は、各蒸発源の温度設定により制御することができ、各成分の割合を調整することができる。即ち、ジイソシアナート成分の蒸発源の温度を高くすることによりジイソシアナート成分を増加させることができる。
【００２６】
次いで、蒸発されたジイソシアナート成分及びジアミン成分を、１×１０-5Ｔｏｒｒの真空チャンバーの主室に導き、主室内に配置されたスピーカー用振動板の基材に堆積させる。基材に堆積されたジイソシアナート成分及びジアミン成分は、基材の表面上で重合され、ポリ尿素膜が形成される。また、形成されるポリ尿素膜の厚さは、各成分を堆積させる堆積時間により調整することができる。即ち、数分から１時間程度の堆積時間により、２〜３０μｍ程度の膜厚を得ることができる。
【００２７】
次に、図１及び図２を参照して、基材上に形成されたポリ尿素膜の成分分析を説明する。図１は、フーリエ変換赤外分光光度計（ＦＴ−ＩＲ）により測定したジアミン成分、ジイソシアナート成分、及びこれらが重合されたポリ尿素の分析結果を示すグラフである。図２は、フーリエ変換赤外分光光度計により測定した種々のポリ尿素膜の分析結果を示すグラフである。なお、フーリエ変換赤外分光光度計としては、島津製作所製IRPrestige-21形等を使用することができる。
【００２８】
図１は、フーリエ変換赤外分光光度計により測定した、ジアミン成分の一つである１，１２−ジアミノドデカン（ＤＡＤ）、ジイソシアナート成分の一つである１，３−ビス（イソシアナートメチル）シクロヘキサン、及びこれらが重合したポリ尿素の分析結果を上段から順に示したものである。図１は、横軸に照射した赤外光の波数（１／ｃｍ；波長の逆数）を、縦軸にその波数における光の吸収量を示している。分析対象に含まれる分子の構造は、吸収される赤外線の波数から確認することができる。
【００２９】
図１上段のグラフより、ジアミン成分の特徴は、波数１５４０ｃｍ-1にピークが見られることであることがわかる。また、図１中段のグラフより、ジイソシアナート成分の特徴は波数２３００ｃｍ-1において吸収のピーク（Ａ）が見られることであることがわかる。さらに、図１下段のグラフより、ポリ尿素の特徴は波数３４００ｃｍ-1において吸収のピーク（Ｂ）が見られることであることがわかる。このように、図１上段のジアミン成分と図１中段のジイソシアナート成分が重合され、ポリ尿素が形成されると、図１下段のグラフのように波数３４００ｃｍ-1における吸収のピーク（Ｂ）が現れる。さらに、ポリ尿素の形成により、ジイソシアナート成分の未反応末端基が失われると、図１下段のグラフのように、波数２３００ｃｍ-1における吸収のピークが消失する。
【００３０】
図２は、ジイソシアナート成分及びジアミン成分を蒸発させる条件を種々に変化させて基材上に形成した３種類のポリ尿素膜の分析結果を示している。図２上段のグラフは尿素結合が不十分なポリ尿素膜の分析結果を示し、図２中段のグラフはジイソシアナート成分を過剰に含むポリ尿素膜の分析結果を示し、図２下段のグラフは尿素結合が十分な場合のポリ尿素膜の分析結果を示している。
【００３１】
図２の上段のグラフのように、尿素結合が不十分な場合には、波数３４００ｃｍ-1における吸収のピーク（Ｂ）が低くなる。また、尿素結合が十分であり、ジイソシアナート成分の未反応末端基が残留していない場合には、図２の下段のグラフのように、波数３４００ｃｍ-1における吸収のピーク（Ｂ）が高く、波数２３００ｃｍ-1における吸収のピークが消失する。さらに、尿素結合が十分であるがジイソシアナート成分の未反応末端基が残留している場合には、図２の中段のグラフのように、波数３４００ｃｍ-1における吸収のピーク（Ｂ）が高く、波数２３００ｃｍ-1における吸収のピーク（Ａ）も残留している。
【００３２】
本発明の発明者は、後述するように、尿素結合が十分であり、ジイソシアナート成分を過剰に含む、図２中段のグラフに示すポリ尿素膜が耐食性に優れていることを見出した。ここでいうジイソシアナート成分が過剰であるとは、以下のことを言う。ジイソシアナートが持つイソシアナート基、およびジアミンが持つアミノ基は、結合して尿素結合に変化するので、ポリ尿素が形成された時点で、ジイソシアナート成分が過剰であるとの表現は厳密には正確でないが、ここでは形成されたポリ尿素中にジイソシアナートと結合していた芳香族、脂環族、脂肪族などの母化合物が、ジアミンと結合していた芳香族、脂環族、脂肪族などの母化合物よりも多いことを指す。すなわち、本明細書においては、ポリ尿素が形成される際にジイソシアナート成分が過剰に存在しており、ポリ尿素膜中では未反応のイソシアナート基が残留していることを、「ジイソシアナート成分を過剰に含む」と称している。ジイソシアナート成分が過剰であることは、図２のジイソシアナート成分を示す波数２３００ｃｍ-1におけるピーク（Ａ）の高さから知ることができるが、好ましくは、尿素結合を示す波数３４００ｃｍ-1におけるピーク（Ｂ）の高さが、完全に尿素結合が行われている図２下段のピーク（Ｂ）の高さの７０％以上であり、ジイソシアナート成分を示す波数２３００ｃｍ-1におけるピーク（Ａ）の高さが、バックグラウンドの高さ（Ｈ）の１．５倍以上になるように、ポリ尿素膜を形成する。このようなジイソシアナート成分を過剰に含むポリ尿素膜が耐食性に優れる原因は、完全には解明されていないが、未反応のイソシアナート成分が水と結合してアミンになり、さらには尿素となるためと考えられる。
【００３３】
なお、ジイソシアナート成分を過剰に含むポリ尿素膜は、まず、ジアミン成分とジイソシアナート成分がバランスする夫々の蒸発温度を測定しておき、ジイソシアナート成分を蒸発させる温度のみをこの温度よりも高くすることにより得ることができる。このバランスする温度の決定方法は次のように行う。ジイソシアナート成分、ジアミン成分のモノマーを真空チャンバーの補助室にてそれぞれの蒸発源の温度を変えて蒸発させ、蒸発したモノマーを真空チャンバーの主室に導いてマグネシウム合金上にポリ尿素膜を形成させ、形成されたポリ尿素膜をフーリエ変換赤外分光光度計（ＦＴ−ＩＲ）で分析し、図２下段のグラフのように、尿素結合を示すピークの高さ（Ｂ）が十分であり、イソシアナート基を示すピーク（Ａ）が現れない状態が得られる時の温度をバランスする温度とする。
【００３４】
次に、図３を参照して、実際に製造した本実施形態のスピーカー用振動板の性能評価試験について説明する。
まず、振動板の基材として、５種類の厚さのマグネシウム合金板を使用し、種々の口径のコーン型、ドーム型を温間プレス成形により作成した。具体的には、板厚０．０３０ｍｍ、０．０４ｍｍ、０．０５ｍｍのマグネシウム合金ＡＺ３１Ｂを用いて、口径２５ｍｍ、ドーム高さ６ｍｍのドーム型のツイーター用スピーカー振動板の基材を作製した。また、板厚０．２ｍｍ、０．３ｍｍのマグネシウム合金ＡＺ３１Ｂを用いて、口径１８０mm、高さ４０ｍｍのコーン型ウーファー用スピーカー振動板の基材を作製した。さらに、板厚０．２ｍｍのマグネシウム合金ＡＺ３１Ｂを用いて、口径１００ｍｍ、高さ３０ｍｍのフルレンジ用スピーカー振動板の基材を作製した。
【００３５】
これらの基材の一部には、下地処理として、化成処理、または陽極酸化処理を施した。
製作した基材上には、４種類の条件「Ｐ−Ｃ」乃至「Ｐ−Ｄ」で厚さ１〜５μｍのポリ尿素膜を形成した。また、比較例として、基材上にポリパラキシリレン膜「Ｐ−Ｅ」を形成した振動板、膜を形成しない振動板を作成した。具体的には、各製膜条件は以下の通りである。
【００３８】
（Ｐ−Ｃ）
ジイソシアナート成分として、１，３−ビス（イソシアナートメチル）シクロヘキサンを、ジアミン成分として、１，１２−ジアミノドデカンを用い、真空チャンバーの補助室にて、それぞれのモノマーの蒸発源の温度を１００℃、１０５℃として蒸発させ、ついで蒸発したモノマーを１×１０-5Ｔｏｒｒの真空チャンバーの主室に導き、マグネシウム合金表面上で重合させた。主チャンバー内での保持時間を６分としたとき２μｍ、９分としたとき３μｍ、１２分としたとき４μｍ、１５分としたとき５μｍの膜厚が得られた。形成されたポリ尿素膜をＦＴＩＲにて分析したところ、図２中段に示すような吸収パターンが得られ、イソシアナート基が存在していることが確認され、ジイソシアナート成分が過剰に残留していることが確認された。
【００３９】
（Ｐ−Ｄ）
ジイソシアナート成分として、１，５−ナフタレンジイソシアナートを、ジアミン成分として、２，７−ジアミノフルオレンを用い、真空チャンバーの補助室にて、それぞれのモノマーの蒸発源の温度を９５℃、１０２℃として蒸発させ、ついで蒸発したモノマーを１×１０-5Ｔｏｒｒの真空チャンバーの主室に導き、マグネシウム合金表面上で重合させた。主チャンバー内での保持時間を３分としたとき２μｍ、６分としたとき３μｍ、３０分としたとき１０μｍの膜厚が得られた。
【００４０】
（Ｐ−Ｅ）
比較例として、厚さ５μｍ、１０μｍのポリパラキシリレン膜「Ｐ−Ｅ」を形成した。
【００４２】
また、ポリ尿素膜を形成した一部の基材には紫外線を照射した。紫外線の照射条件は下記の通りである。
（ＵＶ−Ａ）
中心波長２５４ｎｍ、１０Ｗの紫外線を５分間照射。
（ＵＶ−Ｂ）
中心波長２５４ｎｍ、１０Ｗの紫外線を１０分間照射。
【００４３】
さらに、ポリ尿素膜を形成した一部の基材には加熱処理を行った。加熱処理の条件は下記の通りである。
（Ｈ−Ａ）
１５０℃で５分間加熱。
（Ｈ−Ｂ）
１５０℃で１０分間加熱。
（Ｈ−Ｃ）
２００℃で５分間加熱
【００４４】
以上のようにして製作されたスピーカー用振動板の耐食性、皮膜の密着性の評価を行うと共に、スピーカー用振動板を使用してスピーカーユニットを製造して音質の評価を行った。
【００４５】
耐食性の評価は、塩水噴霧試験により行った。即ち、製作されたスピーカー用振動板に所定の時間、塩水（５％ＮａＣｌの水溶液）の噴霧を行い、その後の発錆の状況で耐食性を評価した。塩水噴霧時間４８時間においても、発錆のないものを「良好」と評価し、９６時間後においても発錆がなかったものを「非常に良好」と評価した。
【００４６】
皮膜の密着性の評価は、碁盤目付着性試験（ＪＩＳ  Ｄ０２０２−１９８８）により行った。この試験は、ポリ尿素皮膜の上から基材に到達するように刃物で２ｍｍ間隔に碁盤目状の格子の切れ目を入れ、その後塩水噴霧試験を行う。４８時間後に切れ目を入れた部分にセロハンテープを貼り付け、そのテープを剥がして、皮膜の剥離がない場合もの「良好」と評価した。さらに、９６時間後においても皮膜剥離のないものを「非常に良好」と評価した。
【００４７】
音質の評価は、音質評価の経験のある者５名を選び、官能試験により評価した。５名のうち４名以上が良いと判断したものを「良好」、４名以上が悪いと評価したものを「不可」とし、それ以外を「並」とした。
【００４８】
図３は、上記のスピーカー用振動板の製作条件及び評価結果をまとめた表である。本発明の実施形態によるスピーカー用振動板は、図３の記号１乃至７（実施例１〜７という）に示すものであり、比較例は記号８乃至１１（比較例８〜１１という）に示したものである。
【００４９】
図３に示すように、ポリ尿素膜を形成した本発明の実施形態によるスピーカー用振動板である実施例１〜７においては、耐食性が何れも「非常に良好」と評価されている。このように、ジイソシアナート成分が過剰に含まれたポリ尿素膜は、耐食性に非常に優れていることが確認された。これに対して、ポリ尿素膜を形成していない比較９及び１０では耐食性が「不可」と評価され、ポリパラキシリレン膜を形成した比較例８及び１１でも耐食性は「不可」と評価された。
【００５０】
また、皮膜の密着性は、実施例１〜７において、何れも「非常に良好」又は「良好」と評価されている。特に、紫外線を照射した実施例３、加熱処理をした実施例２、紫外線を照射し、加熱処理をした実施例４は、何れも密着性が「非常に良好」と評価されており、これらの処理が皮膜の密着性の向上に有効であることを示している。さらに、ポリパラキシリレン膜を形成した比較例８及び１１も皮膜の密着性も「良好」と評価されている。
【００５１】
さらに、音質については、ポリパラキシリレン膜を形成した比較例１２及び１５が「不可」と評価され、その他は「良好」と評価されている。
【００５２】
本発明の実施形態のスピーカー用振動板によれば、音の再現性を低下させることなく、耐食性の優れたマグネシウム合金製の振動板を得ることができる。
また、本実施形態のスピーカー用振動板によれば、ポリ尿素膜の膜厚が、基材に比べ十分に薄いので、振動板全体としての比剛性が、皮膜により大きく低下することが無く、音質の優れたスピーカー用振動板を得ることができる。
【００５３】
さらに、本実施形態のスピーカー用振動板においては、ジアミン成分よりもジイソアシナート成分を過剰に含むことにより、皮膜の耐食性をより向上させることができ、ポリ尿素膜の膜厚を薄く形成しても十分な耐食性を得ることができる。
【００５４】
また、本実施形態のスピーカー用振動板においては、基材の表面に形成されたポリ尿素膜に、紫外線を照射する段階、及び／又は電子線を照射することにより、ポリ尿素膜の密着性をより向上させることができる。
【００５５】
さらに、本実施形態のスピーカー用振動板においては、基材の表面に形成されたポリ尿素膜を、６０℃〜２００℃に加熱することにより、ポリ尿素膜の密着性をより向上させることができる。
【図面の簡単な説明】
【００５６】
【図１】フーリエ変換赤外分光光度計により測定したジアミン成分、ジイソシアナート成分、及びこれらが重合されたポリ尿素の分析結果を示すグラフである。
【図２】フーリエ変換赤外分光光度計により測定した種々のポリ尿素膜の分析結果を示すグラフである。
【図３】本発明の実施形態によるスピーカー用振動板、及び比較例によるスピーカー用振動板の製作条件及び評価結果をまとめた表である。
【符号の説明】
【００５７】
Ａ    ジイソシアナート成分を示すピーク
Ｂ    尿素結合を示すピーク
Ｃ    アミノ基を示すピーク
Ｈ    バックグラウンドの高さ
【図１】
0005211390.tif 000002
【図２】
0005211390.tif 000003
【図３】
0005211390.tif 000004